(57)【特許請求の範囲】
【請求項１】
（Ａ）熱硬化性付加反応型シリコーンゴムと硬化剤を含む混合物
（Ｂ）イオン液体  （Ａ）成分１００質量部（但し、硬化剤は１００質量部に含まれない）に対して３０〜３０００ｐｐｍ
（Ｃ）窒素原子を含有する複素環式化合物  （Ａ）成分１００質量部（但し、硬化剤は１００質量部に含まれない）に対して３０〜３０００ｐｐｍ
を含有する熱硬化性付加反応型シリコーンゴム組成物であって、
（Ｃ）成分の窒素原子を含有する複素環式化合物が、トリアゾール化合物、テトラゾール化合物、イミダゾール化合物、ピラゾール化合物及びベンゾイミダゾール化合物から選ばれるものである、熱硬化性付加反応型シリコーンゴム組成物。
【請求項２】
（Ｃ）成分の窒素原子を含有する複素環式化合物が、アミノ基、アミド基、カルボニル基、カルボキシル基およびチオール基から選ばれる少なくとも１種の官能基を含有しないものである、請求項１記載の熱硬化性付加反応型シリコーンゴム組成物。
【請求項３】
（Ｃ）成分の窒素原子を含有する複素環式化合物が、トリアゾール化合物およびテトラゾール化合物から選ばれる１種以上のものである、請求項１記載の熱硬化性付加反応型シリコーンゴム組成物。
【請求項４】
（Ｂ）成分の陰イオンがビス（トリフルオロメタンスルホニル）イミド陰イオンである、請求項１〜３のいずれか１項記載の熱硬化性付加反応型シリコーンゴム組成物。
【請求項５】
（Ｂ）成分の陽イオンがイミダゾリウム系陽イオン、ピロリジニウム系陽イオン、ピリジニウム系陽イオン、アンモニウム系陽イオンである、請求項１〜３のいずれか１項記載の熱硬化性付加反応型シリコーンゴム組成物。
【請求項６】
（Ｂ）成分が、
１−ブチル−１−メチルピロリジニウム・ビス（トリフルオロメタンスルホニル）イミド、
１−メチル−１−プロピルピロリジニウム・ビス（トリフルオロメタンスルホニル）イミド、
３−メチル−１−プロピルピリジニウム・ビス（トリフルオロメタンスルホニル）イミド、
Ｎ−ブチル−３−メチルピリジニウム・ビス（トリフルオロメタンスルホニル）イミド、
１−メチル−１−プロピルピリジニウム・ビス（トリフルオロメタンスルホニル）イミド、
ジアリルジメチルアンモニウム・ビス（トリフルオロメタンスルホニル）イミド、
メチルトリオクチルアンモニウム・ビス（トリフルオロメタンスルホニル）イミド、
１−ブチル−３−メチルイミダゾリウム・ビス（トリフルオロメタンスルホニル）イミド、
１，２−ジメチル−３−プロピルイミダゾリウム・ビス（トリフルオロメタンスルホニル）イミド、
１−エチル−３−メチルイミダゾリウム・ビス（トリフルオロメタンスルホニル）イミド、
１−ビニルイミダゾリウム・ビス（トリフルオロメタンスルホニル）イミド、
１−アリルイミダゾリウム・ビス（トリフルオロメタンスルホニル）、
１−アリル−３−メチルイミダゾリウム・ビス（トリフルオロメタンスルホニル）イミド、
である、請求項１〜４のいずれか１項記載の熱硬化性付加反応型シリコ−ンゴム組成物。
【請求項７】
（Ｂ）成分の含有量が５０〜５００ｐｐｍであり、（Ｃ）成分の含有量が５０〜５００ｐｐｍである、請求項１〜６記載のいずれか１項記載の熱硬化性付加反応型シリコ−ンゴム組成物。
【請求項８】
請求項１〜７のいずれか１項記載のシリコ−ンゴム組成物を硬化させて成る帯電防止性シリコ−ンゴム硬化物。
【発明の詳細な説明】
【技術分野】
【０００１】
本発明は、帯電防止性、耐熱性、圧縮永久ひずみ特性が良い成形体が得られる熱硬化性付加反応型シリコーンゴム組成物と、それから得られる硬化物に関する。
【背景技術】
【０００２】
熱硬化性シリコーンゴム組成物から得られる成形体は透明性に優れているため、ポータブルミュージックプレイヤー、ポータブルゲーム、携帯電話、ゲーム機のコントローラーなどのカバーや、ウレタン樹脂等で複製品を製造するために使用されるシリコーンゴム型、布地へのシリコーンゴムコーティングなどに好適に用いられている。【０００３】
上記した用途に使用するときには、帯電防止性能が優れていることが要求される。
ＷＯ２００９／０８４７３０号公報、ＷＯ２００９／０８４７３３号公報には、シリコーンベースポリマー成分とイオン性液体を含む熱硬化性シリコーンゴム組成物の発明が記載されており、これらの組成物から得られる成形体は、帯電防止性能を有しているものである。【０００４】
特開平１１−２９７０９号公報には、熱硬化性シリコーンゴム組成物と、テトラゾール化合物は、アミノ基、アミド基、カルボニル基、カルボキシル基およびチオール基から選ばれる少なくとも１種の官能基を含むテトラゾール化合物を含む難燃性シリコーンゴム組成物の発明が記載されている。これらのテトラゾール化合物は難燃性付与剤として使用されている。
この組成物は、電線被覆材、建築用ガスケット、シール剤、スポンジシール剤、ロール、スポンジシート、キーパット、プラグブーツ、アノードキャップ、また難燃性が必要とされるシーリング材等、各種電気・電子用部品や建築用部品等に有用であると記載されている。
【発明の概要】
【０００５】
ＷＯ２００９／０８４７３０号公報、ＷＯ２００９／０８４７３３号公報の組成物において、帯電防止性能をさらに高めようとするときイオン性液体の含有量を増加させればよいが、その場合には成形体の耐熱性や圧縮永久ひずみ特性が低下するという問題があり、この点で改善の余地がある。特に硬化系が付加反応である場合に、シリコーンゴムが本来有する耐熱性や圧縮永久ひずみを顕著に悪化させることが大きな課題となっている。
特開平１１−２９７０９号公報の組成物は、難燃性を高めることが課題であり、イオン液体も含有しておらず、帯電防止性能を向上させるとの課題が記載されていない。
【０００６】
本発明は、帯電防止性能が優れており、耐熱性や圧縮永久ひずみ特性も優れた成形体が得られる熱硬化性付加反応型シリコーン組成物と、それから得られる硬化物を提供することを課題とする。
【０００７】
本発明は、課題の解決手段として、
（Ａ）熱硬化性付加反応型シリコーンゴムと硬化剤を含む混合物
（Ｂ）イオン液体  （Ａ）成分100質量部（但し、硬化剤は100質量部に含まれない）に対して30〜3000ppm
（Ｃ）窒素原子を含有する複素環式化合物  （Ａ）成分100質量部（但し、硬化剤は100質量部に含まれない）に対して30〜3000ppm
を含有する熱硬化性付加反応型シリコーンゴム組成物を提供する。
【０００８】
本発明のシリコーンゴム組成物は、（Ｂ）成分のイオン液体を含有することによって、高い帯電防止性を有する成形体を得ることができ、さらに（Ｃ）成分の複素環式化合物を含有することによって、前記帯電防止性を損なうことなく、高い耐熱性と圧縮永久ひずみ特性を有する成形体（硬化物）を得ることができる。
【発明の詳細な説明】
【０００９】
＜（Ａ）成分＞
（Ａ）成分の熱硬化性付加反応型シリコーンゴムは、加熱によって硬化させることによりゴム弾性体となるものである。
（Ａ）成分は、ポリオルガノシロキサンベースポリマー（シリコーンベースポリマー）と硬化剤、さらに必要に応じて他の成分を含有する混合物である。
【００１０】
シリコーンベースポリマーは、１分子中のケイ素原子に結合した有機基のうち、少なくても２個がビニル基であるポリオルガノシロキサンを用いる。
シリコーンベースポリマーのケイ素原子に結合する有機基としては、１価の非置換または置換炭化水素基であり、例えばメチル基、エチル基、プロピル基、ブチル基、ヘキシル基、ドデシル基のようなアルキル基、フェニル基のようなアリール基、β−フェニルエチル基、β−フェニルプロピル基のようなアラルキル基等の非置換炭化水素基や、クロロメチル基、3,3,3-トリフルオロプロピル基等の置換炭化水素基が例示され、メチル基が好ましい。
【００１１】
硬化剤としては、硬化用触媒と架橋剤を用いることができる。
硬化用触媒としては、塩化白金酸、白金オレフィン錯体、白金ビニルシロキサン錯体、白金カーボン、白金トリフェニルフォスフィン錯体等の白金系触媒を用いることができる。
架橋剤としては、ケイ素原子に結合した水素原子が１分子中に少なくても平均２個を超える数を有するポリオルガノシロキサンを用いることができる。
【００１２】
硬化用触媒の含有量は、シリコーンベースポリマー１００質量部に対して白金原子量で１〜1000ppmの範囲が好ましい。
架橋剤の含有量は、シリコーンベースポリマー中のアルケニル基に対して、架橋剤中のケイ素原子に結合した水素原子が 0.5〜 4.0個となるような量が好ましく、さらに好ましくは 1.0〜 3.0個となるような量である。
【００１３】
（Ａ）成分には、通常のシリコーンゴム組成物に使用される公知の充填剤、顔料、耐熱向上剤、難燃剤、酸化防止剤、接着助剤、加工助剤等を配合してもよく、また本発明の効果を損わない範囲で他のポリオルガノシロキサンを併用してもよい。
このようなものとしては、煙霧質シリカ、沈殿シリカ、けいそう土等の補強性充填剤、酸化チタン、酸化アルミニウム、酸化亜鉛、酸化鉄、酸化セリウム、マイカ、クレイ、グラファイト、炭酸亜鉛、マンガン、水酸化セリウム、ガラスビーズ、ポリジメチルシロキサン、アルケニル基含有ポリシロキサン等を挙げることができる。
【００１４】
また、本発明の組成物から得られる成形体を発泡構造にするため、（Ａ）成分は公知の発泡剤を含有することもできる。発泡剤としては、アゾイソブチロニトリル、1,1′−アゾビス−1−アセトキシ−1−フェニルエタン、アゾジカルボンアミド等のアゾ系化合物、ジニトリロメンタメイレンテトラミン、N,N−ジメチル−N,N−ジニトロソテレフタルアミド等のニトロソ化合物等を挙げることができる。
【００１５】
＜（Ｂ）成分＞
（Ｂ）成分は、陰イオン成分と陽イオン成分を含むイオン液体である。
（Ｂ）成分のイオン性液体としては、常温（23℃）で液体（常温溶融塩）であり、且つ分解温度が220℃以上であることが好ましい。
さらには、（Ｂ）成分のイオン性物質は、水への溶解性に関し、難水溶性または非水溶性のイオン液体であることがシリコーンとの相用性の点からは好ましい。なお、常温において水と等量のイオン性物質を混合した時に容易に溶解するものは易水溶性であり、一方、混合後放置することで相分離するものは非水溶性、また、白濁して溶解しないものは難水溶性とする。
このようなイオン液体は、陽イオンと陰イオンからなり、陰イオンとしては、アルキルサルフェート系陰イオン、トシレート陰イオン、スルフォナート系陰イオン、ビス（トリフルオロメタンスルホニル）イミド陰イオン、ビス(フルオロスルホニル)イミド陰イオン、ヘキサフルオロフォスフェイト陰イオン、テトラフルオロボレート陰イオン、ハライド陰イオンなどがある。
アルキルサルフェート陰イオンとしては、メチルサルフェート陰イオン、エチルサルフェート陰イオン、オクチルサルフェート陰イオン、２−（２−メトキシエトキシ）エチルサルフェートなどがある。スルフォナート系陰イオンとしては、メタンスルフォナート陰イオン、トリフルオロメタンスルフォナート陰イオンなどがある。ハライド陰イオンとしては、塩素陰イオン、臭素陰イオン、ヨウ素陰イオンなどがある。
この中では、シリコーンゴムの優れた特性を損なうことなく、帯電防止性能を付与できる観点から、ビス（トリフルオロメタンスルホニル）イミド陰イオンが最も好ましい。
陽イオンとしては、イミダゾリウム系陽イオン、ピロリジニウム系陽イオン、ピリジニウム系陽イオン、アンモニウム系陽イオン、フォスホニウム系陽イオン、スルホニウム系陽イオンなどである。特に本発明においては、イミダゾリウム系陽イオン、ピロリジニウム系陽イオン、ピリジニウム系陽イオン、アンモニウム系陽イオンが好ましい。
また、陽イオン成分として少なくとも1個のアルケニル基を有しているものを使用することができる。このような陽イオン成分を含む（Ｂ）成分は、シリコーンゴム組成物系内に長期間にわたり留めることができるため特に好ましい。
ここでアルケニル基とは、ビニル基、アリル基、メチルビニル基、プロペニル基、ブテニル基、ペンテニル基、ヘキセニル基等の脂肪族不飽和炭化水素基、シクロプロペニル基、シクロブテニル基、シクロペンテニル基、シクロヘキセニル基等の環式不飽和炭化水素基、メタクリル基等が挙げられる。これらの中でも特にビニル基またはアリル基が好ましい。
ピロリジニウム系陽イオンとしては、１−ブチル−１−メチルピロリジニウム陽イオン、１−メチル−１−プロピルピロリジニウム陽イオンなどがある。ピリジニウム系陽イオンとしては、３−メチルー１−プロピルピリジニウム陽イオン、Ｎ−ブチル−３−メチルピリジニウム、１−メチルー１−プロピルピリジニウム陽イオンなどがある。アンモニウム系陽イオンとしては、ジアリルジメチルアンモニウム陽イオン、メチルトリオクチルアンモニウム陽イオンなどがある。イミダゾリウム系陽イオンとしては、１−ブチル−３−メチルイミダゾリウム陽イオン、１，２−ジメチルー３−プロピルイミダゾリウム陽イオン、１−エチルー３−メチルイミダゾリウム陽イオン、１−ビニルイミダゾリウム陽イオン、１−アリルイミダゾリウム陽イオン、１−アリル−３−メチルイミダゾリウム陽イオン
などをあげることができる。
また、ビス（トリフルオロメタンスルホニル）イミド陰イオンとピロリジニウム系陽イオンからなるイオン液体としては、
１−ブチル−１−メチルピロリジニウム・ビス（トリフルオロメタンスルホニル）イミド、１−メチル−１−プロピルピロリジニウム・ビス（トリフルオロメタンスルホニル）イミド
ビス（トリフルオロメタンスルホニル）イミド陰イオンとピリジニウム系陽イオンからなるイオン液体としては、
３−メチルー１−プロピルピリジニウム・ビス（トリフルオロメタンスルホニル）イミド、
Ｎ−ブチル−３−メチルピリジニウム・ビス（トリフルオロメタンスルホニル）イミド、
１−メチルー１−プロピルピリジニウム・ビス（トリフルオロメタンスルホニル）イミド、
ビス（トリフルオロメタンスルホニル）イミド陰イオンとアンモニウム系陽イオンからなるイオン液体としては、
ジアリルジメチルアンモニウム・ビス（トリフルオロメタンスルホニル）イミド、
メチルトリオクチルアンモニウム・ビス（トリフルオロメタンスルホニル）イミド、
イミダゾリウム系陽イオンとしては、
１−ブチル−３−メチルイミダゾリウム・ビス（トリフルオロメタンスルホニル）イミド、
１，２−ジメチルー３−プロピルイミダゾリウム・ビス（トリフルオロメタンスルホニル）イミド、
１−エチルー３−メチルイミダゾリウム・ビス（トリフルオロメタンスルホニル）イミド
１−ビニルイミダゾリウム・ビス（トリフルオロメタンスルホニル）イミド、
１−アリルイミダゾリウム・ビス（トリフルオロメタンスルホニル）イミド、
１−アリル−３−メチルイミダゾリウム・ビス（トリフルオロメタンスルホニル）イミド、
などをあげることができる。
なお、本発明に用いるイオン液体はこれまで例示したものに制限されるものではない。
【００１６】
（Ｂ）成分の含有量（質量基準）は、（Ａ）成分の混合物100質量部（但し、硬化剤は100質量部に含まれない）に対して、30〜3000ppmであり、好ましくは40〜1000ppm、より好ましくは50〜500ppmである。
また、（Ｂ）成分の含有量（質量基準）は、（Ａ）成分の混合物100質量部（但し、硬化剤は100質量部に含まれない）に対して、10,000ppm以下であり、好ましくは5,000ppm以下、より好ましくは100〜500ppmである。
（Ｂ）成分の含有量が30ppm未満では帯電防止効果が十分でなく、3000ppmを超えて配合しても効果が飽和するだけでなく、商業的に不利となる。
【００１７】
＜（Ｃ）成分＞
（Ｃ）成分の窒素原子を含有する複素環式化合物は、（Ｂ）成分の含有量を増加させることで帯電防止性を高めることができ、その場合でも耐熱性や圧縮永久ひずみ特性を高いレベルで維持できるように作用する成分である。
【００１８】
（Ｃ）成分の窒素原子を含有する複素環式化合物は２種以上の元素から構成される環式化合物で、三員環から十員環までのものであり、飽和化合物でもよいし、不飽和化合物でもよい。
（Ｃ）窒素原子を含有する複素環式化合物は、アミノ基、アミド基、カルボニル基、カルボキシル基およびチオール基から選ばれる少なくとも１種の官能基を含んでいないものが、本発明の課題を解決するためには好ましい。
【００１９】
（Ｃ）窒素原子を含有する複素環式化合物としては、トリアゾール、テトラゾール、イミダゾール、ピラゾール、オキサゾール、チアゾール、イミダゾリン、ピラジン、モルホリン、チアジン、インドール、イソインドール、ベンゾイミダゾール、プリン、キノリン、イソキノリン、キノキサリン、シンノリン、プテリジンなどを挙げることができる。
これらの中でもトリアゾール化合物、テトラゾール化合物、イミダゾール化合物、ピラゾール化合物、ベンゾイミダゾール化合物が好ましく、トリアゾール化合物、テトラゾール化合物がより好ましい。
【００２０】
（Ｃ）成分の含有量（質量基準）は、（Ａ）成分100質量部（但し、硬化剤は100質量部に含まれない）に対して、30〜3000ppmであり、好ましくは40〜1000ppm、より好ましくは50〜500ppmである。
（Ｃ）成分の含有量が30ppm未満では耐熱性と圧縮永久ひずみ特性の悪化を妨げる効果が十分でなく、3000ppmを超えて配合しても効果が飽和するだけでなく、商業的に不利となる。
【００２１】
なお、（Ｃ）成分の多くは常温で固体であるため、溶媒に溶解して添加することもできるが、固体のままで、予め（Ａ）成分のシリコーンベースポリマーやポリオルガノシロキサン類などの分散媒に混合させて、３本ロールなどを用いて機械的に分散した混合物を（Ｃ）成分として使用することが好ましい。
ここで（Ｃ）成分として分散媒として（Ａ）成分のシリコーンベースポリマーを含む混合物を使用した場合、前記シリコーンベースポリマーも（Ａ）成分として作用することになるが、前記混合物に含まれる分散媒としてのシリコーンベースポリマー量は少量であり、（Ｃ）成分自体の（Ａ）成分に対する含有量がごく少量であることから、前記分散媒としてのシリコーンベースポリマーの量は、（Ａ）成分のシリコーンベースポリマー量からすると実質的に無視できる程度の量である。
【００２２】
本発明の組成物は、（Ａ）成分、（Ｂ）成分、（Ｃ）成分を混合して製造することができる。
また本発明の組成物は、（Ａ）成分と（Ｂ）成分とをより均一に混合し、長期間にわたり安定的に帯電防止性能を保持するためには、（Ｂ）成分であるイオン性物質と補強性シリカを含む充填剤を混合して、前記充填剤にイオン性物質を担持させた後、さらに（Ａ）成分と混合する方法が好ましい。
【００２３】
本発明の熱硬化性シリコーンゴム組成物から得られた成形体は、優れた帯電防止性能を保持するだけでなく、シリコーンゴムが本来有する透明性、熱安定性、圧縮永久ひずみ特性などに優れている。
このため、ポータブルミュージックプレイヤー、ポータブルゲーム、携帯電話、ゲーム機のコントローラーなどのカバーや、ウレタン樹脂等で複製品を製造するために使用されるシリコーンゴム型、布地へのシリコーンゴムコーティングなどに好適に用いられる。
【実施例】
【００２４】
次の実施例は本発明の実施について述べる。実施例は本発明の例示について述べるものであり、本発明を限定するためではない。
以下において「部」は「質量部」を意味し、ppmは質量基準を意味する。
実施例及び比較例
＜（Ａ）成分＞
〔（Ａ）−１〕
分子鎖両末端がジメチルビニルシロキシ基で封鎖された粘度６０,０００cSt（重合度９３０）のジメチルポリシロキサン１００部に対して、比表面積３００ｍ2／ｇのヒュームドシリカを３８部、ヒュームドシリカの表面処理剤としてヘキサメチルジシラザン８．０部とジビニルテトラメチルジシラザン０．５０部を室温で１時間混合し、１５０℃に加熱して1時間加熱混合した。
その後、加熱減圧にて１．５時間ディゾルバーで混合し、室温まで冷却してベースコンパウンドを得た。
さらに、（CH3）2SiO単位８６．２mol％と（CH3）（CH2=CH）SiO単位１３．８mol％とからなり、分子鎖両末端がジメチルビニルシロキシ基で封鎖されたジメチルシロキサン・メチルビニルシロキサン共重合体１．３部、白金触媒として白金−オクタノール錯体溶液（白金含有量４．０％）を白金原子として２０ｐｐｍ、硬化抑制剤として１−エチニル−１−シクロヘキサノール０．０１部加えて混合した。
その後、最後に（CH3）3SiH1/2単位５０mol％およびSiO2単位５０mol％からなり分子鎖両末端がトリメチルシロキシ基で封鎖されたジメチルシロキサン・メチルハイドロジェンシロキサン共重合体８．５部を加えて混合し、（Ａ）−１成分となる液状のシリコーンゴムベース混合物を得た。【００２５】
〔（Ａ）−２〕
（ＣΗ3）2ＳｉＯ単位 99.88モル%、（ＣΗ3）(ＣＨ2＝ＣΗ)ＳｉＯ単位0.12モル%からなり、末端がジメチルビニルシリル基で封鎖された重合度５０００のポリオルガノシロキサン１００部に、比表面積150m2/gの乾式シリカ（日本アエロジル製）４５部と末端シラノールのポリジメチルシロキサン（平均重合度10）６部を混合し、加熱混合150℃、２時間を経て、ベースコンパウンドを得た。その後、付加型硬化剤TC-25A（硬化触媒）０．５部とTC-25B（架橋剤）２．０部（モメンティブ・パフォーマンス・マテリアルズ・ジャパン社製）を配合して、（Ａ）−２成分となるシリコーンゴムベース混合物を得た。【００２６】
＜（Ｃ）成分＞
分散媒となる分子鎖両末端がジメチルビニルシロキシ基で封鎖された粘度６０,０００cStのジメチルポリシロキサンに対して、（Ｃ）成分として表１に示す複素環式化合物の含有割合（前記ジメチルポリシロキサンとの合計量中の割合）が２０質量％になるようにミキサーで混合した。さらに３本ロールを２回通して十分に分散して、（Ｃ）成分とした。
表１に示す（Ｃ）成分の含有量は、前記分散媒としてのジメチルポリシロキサンを除いた（Ｃ）成分のみの量である。【００２７】
実施例１〜９
表１に示す（Ａ）〜（Ｃ）成分を混合した。これを１３０℃、１０分の条件でプレス硬化し特性評価用のゴム試験片を得た。【００２８】
比較例１〜５
表１に示すように各成分を混合した。これを１３０℃、１０分の条件でプレス硬化し特性評価用のゴム試験片を得た。【００２９】
得られたゴム試験片の物性を以下の基準で評価した結果を表１に示す。 
〔外観〕
肉眼で評価した。
〔耐電圧半減期〕
シシド静電気製スタチックオネストメーターH-0110を用いて、試験片に6KVのコロナ放電により帯電させた後、耐電圧が半減する時間（秒）を測定した。 
〔ゴム物性測定〕
シート作成後、JIS K
6249に準じ、硬さを測定した。 
〔耐熱試験〕
200℃，4時間の空気循環式オーブン中で加硫を行い、硬さ変化を観察した。＋表示は硬さが増加したことを示し、例えば実施例の１は硬さが１増加したことを示す。つまり、大きな硬さの変化は認められない。
−表示は硬さが減少したことを示し、例えば比較例２の−１５は硬さが１５減少したことを示す。すなわち、大きく硬さが変化しており、本来有する硬さを維持できていない。
〔圧縮永久ひずみ〕
JIS K 6249に従い試験片を作製して、２５％圧縮、180℃×22時間の条件で試験を行った。【００３０】
【表１】
0005555385.tif 000002
【００３１】
実施例および比較例の対比から明らかなとおり、本発明の組成物は、（Ｂ）成分と（Ｃ）成分を併用することによって、（Ｂ）成分の含有量を増加させることで高い帯電防止性を示し、さらに優れた耐熱性および圧縮永久ひずみ特性も示した。【００３２】
本発明の熱硬化性付加反応型シリコーンゴム組成物は、ポータブルミュージックプレイヤー、ポータブルゲーム、携帯電話、ゲーム機のコントローラーなどのカバーや、ウレタン樹脂等で複製品を製造するために使用されるシリコーンゴム型、布地へのシリコーンゴムコーティングなどの製造材料として使用することができる。
【要約】
本発明は、優れた帯電防止性、耐熱性、圧縮永久ひずみ特性を有する成形体が得られる熱硬化性付加反応型シリコーンゴム組成物提供を提供する。（Ａ）熱硬化性付加反応型シリコーンゴムと硬化剤を含む混合物
（Ｂ）イオン液体  （Ａ）成分100質量部（但し、硬化剤は100質量部に含まれない）に対して30〜3000ppm
（Ｃ）窒素原子を含有する複素環式化合物  （Ａ）成分100質量部（但し、硬化剤は100質量部に含まれない）に対して30〜3000ppm
を含有する熱硬化性付加反応型シリコーンゴム組成物である。